(57)【要約】【課題】満充電付近での充放電の抵抗を向上できるニッケル水素電池を提供する。【解決手段】ニッケル水素電池１０は、第一集電体１６、正極活物質層１８、セパレータ１４、負極活物質層２０、第二集電体１６を、この順に有する電極構造体２５と、電極構造体２５に対して前記電極構造体の厚み方向に圧縮力を与える圧縮力付与機構７０と、を備える。正極活物質層１８は水酸化ニッケルを含有する。負極活物質層２０は水素吸蔵合金を含有する。第一集電体１６及び第二集電体１６はそれぞれニッケル箔である。圧縮力下でセパレータ１４の厚みが５０〜８０μｍである。【選択図】図１
2020064702.tif 000002
【特許請求の範囲】
【請求項１】
第一集電体、正極活物質層、セパレータ、負極活物質層、第二集電体を、この順に有する電極構造体と、
前記電極構造体に対して前記電極構造体の厚み方向に圧縮力を与える圧縮力付与機構と、を備え、
前記正極活物質層は水酸化ニッケルを含有し、
前記負極活物質層は水素吸蔵合金を含有し、
前記第一集電体及び前記第二集電体はそれぞれニッケル箔であり、
前記圧縮力下で前記セパレータの厚みが５０〜８０μｍである、ニッケル水素電池。
【請求項２】
前記圧縮力付与機構は、前記圧縮力が無い状態の前記セパレータの厚みをＴ０とし、前記圧縮力が与えられた状態の前記セパレータの厚みをＴ１とした時に、０＜１−（Ｔ１／Ｔ０）≦０．３５を満たすように前記電極構造体に圧縮力を付与する、請求項１記載のニッケル水素電池。
【請求項３】
前記第一集電体と前記正極活物質層との厚みの比は１：１０〜５：７であり、前記第二集電体と前記負極活物質層との厚みの比は１：１０〜５：６である、請求項１又は２記載のニッケル水素電池。
【請求項４】
前記第一集電体の前記正極活物質層と対向する面とは反対側の面に、別の負極活物質層を有し、
前記第二集電体の前記負極活物質層と対向する面とは反対側の面に、別の正極活物質層を有する、請求項１〜３のいずれか１項記載のニッケル水素電池。
【発明の詳細な説明】
【技術分野】
【０００１】
本発明は、ニッケル水素電池に関する。
【背景技術】
【０００２】
従来より、空孔内に正極活物質を収容した正極活物質内包集電体、セパレータ、負極活物質層、負極集電体、をこの順に有する電極構造体を備えたニッケル水素電池が知られている。正極活物質は充電時に収縮し放電時に膨張する一方、負極活物質は充電時に膨張し放電時に収縮する。
【先行技術文献】
【特許文献】
【０００３】
【特許文献１】特開２００６−６６２４６号公報
【発明の概要】
【発明が解決しようとする課題】
【０００４】
ところで、電池の抵抗を低下させて急速充放電を可能とするために、上述の従来のニッケル水素電池においてセパレータの厚みを例えば６０μｍ程度にまで薄くすることが考えられる。しかしながら、本発明者らが検討したところところで、上述のニッケル水素電池においてセパレータを６０μｍ程度に薄くしても、満充電付近での充放電の抵抗があまり向上しないことが判明した。
【０００５】
本発明は上記課題に鑑みてなされたものであり、満充電付近での充放電の抵抗を向上できるニッケル水素電池を提供することを目的とする。
【課題を解決するための手段】
【０００６】
本発明者らが鋭意検討したところ以下の知見を得た。放電に伴って負極活物質層の厚みは増加するが、正極活物質は多孔質正極集電体の空孔内で収縮するため、放電時には正極集電体の厚みは減少しない。したがって、電極構造体に厚み方向に圧縮応力が付与されて、電極構造体の総厚みの増加が規制されている場合、充電時に負極活物質層が膨張した分に対応して、柔らかいセパレータが圧縮され、セパレータの厚み及び空隙率が小さくなってセパレータに保持される電解液量が減る。これにより、特に満充電付近での充放電に対する抵抗が増大する。この傾向は、特に、セパレータが薄い場合に顕著となる。
【０００７】
本発明に掛かるニッケル水素電池は、第一集電体、正極活物質層、セパレータ、負極活物質層、第二集電体を、この順に有する電極構造体と、前記電極構造体に対して前記電極構造体の厚み方向に圧縮力を与える圧縮力付与機構と、を備える。そして、前記正極活物質層は水酸化ニッケルを含有し、前記負極活物質層は水素吸蔵合金を含有し、前記第一集電体及び前記第二集電体はそれぞれニッケル箔であり、前記圧縮力下で前記セパレータの厚みが５０〜８０μｍである。
【０００８】
本発明によれば、圧縮力付与機構が、電極構造体の厚み方向に圧縮力を印加するので、充放電過程で発生するガスの気泡により、セパレータと正極活物質層間、及び、セパレータと負極活物質層間にギャップが生成されることが抑制され、気泡の介在による抵抗の増大が抑制される。また、セパレータが十分薄いので、充放電の抵抗を低くできる。さらに、第一及び第二集電体の両方にニッケル箔を使用し、その外に正極活物質層及び負極活物質層を設けている。本発明では圧縮力付与機構により電極構造体の総厚みの増加が規制されるが、充電時に負極活物質層が膨張する際には正極活物質層が収縮でき、放電時に正極活物質層が膨張する際には負極活物質層が収縮できる。したがって、セパレータが薄いにもかかわらず、充放電に伴うセパレータの余計な圧縮を抑制でき、満充電の近傍でのセパレータの液量の減少による抵抗の増大も抑制できる。
【０００９】
ここで、前記圧縮力付与機構は、厚み方向の圧縮力が無い状態の前記セパレータの厚みをＴ０とし、前記圧縮力付与機構により圧縮力が付与された状態の前記セパレータの厚みをＴ１とした時に、０＜１−（Ｔ１／Ｔ０）≦０．３５を満たすように前記電極構造体に圧縮力を付与することができる。
【００１０】
これによれば、セパレータの圧縮度合いの上限の設定により、セパレータが圧縮されすぎて抵抗が増大することが抑制される。１−（Ｔ１／Ｔ０）の下限は、０．１とすることが好適である。
【００１１】
また、前記第一集電体と前記正極活物質層との厚みの比は１：１０〜５：７、前記第二集電体と前記負極活物質層との厚みの比は１：１０〜５：６であることができる。
【００１２】
また、前記第一集電体の前記正極活物質層と対向する面とは反対側の面に、別の負極活物質層を有し、前記第二集電体の前記負極活物質層と対向する面とは反対側の面に、別の正極活物質層を有することができる。
【発明の効果】
【００１３】
本発明は上記課題に鑑みてなされたものであり、満充電付近での充放電の抵抗を向上できるニッケル水素電池を提供することを目的とする。
【図面の簡単な説明】
【００１４】
【図１】一実施形態に係るニッケル水素電池を模式的に示す断面図である。
【発明を実施するための形態】
【００１５】
図１に示すように、本発明の一実施形態にかかるニッケル水素電池１０は、電極構造体２５と、ケース６５と、電極構造体２５に厚み方向に圧縮力を付与する圧縮力付与機構７０と、を主として有する。
電極構造体２５は、複数のバイポーラ電極１２と、正極終端電極３０と、正極端子部材３５と、負極終端電極４０と、負極端子部材４５と、スペーサ６０と、を備える。
【００１６】
複数のバイポーラ電極１２のそれぞれは、一方の面１６ａ及び一方の面１６ａとは反対側の他方の面１６ｂを有する集電体１６と、一方の面１６ａに設けられた正極活物質層１８と、他方の面１６ｂに設けられた負極活物質層２０とを有している。複数のバイポーラ電極１２は、セパレータ１４を介して直列に、すなわち、セパレータ１４を介して正極活物質層１８と負極活物質層２０とが対向するように積層される。
【００１７】
各集電体１６はニッケル箔である。ニッケル箔の構造は特に限定されない、通常は非多孔質すなわち、細孔構造を有さない板であることが好ましいが、細孔構造を有していてもよい。また、ニッケル箔は例えば孔径１０〜２０００μｍ程度の貫通孔を有するいわゆるパンチングメタル形状でもよい。また、集電体１６は、表面が粗化されたニッケル箔でもよい。ニッケル箔は、無垢の箔でなくてもよく、例えば、表面がＮｉメッキされた鋼板等のＮｉメッキ箔でもよい。集電体１６の厚みの例は、１０〜１００μｍである。
【００１８】
正極活物質層１８は、正極活物質として水酸化ニッケル（Ｎｉ（ＯＨ）２）の粒子を含む。正極活物質層１８とは、集電体１６の主面上に設けられている部分を言い、集電体１６内に存在する正極活物質を含まない。
【００１９】
集電体１６と正極活物質層１８との厚みの比は特に限定されないが、１：１０〜５：７とすることができる。正極活物質層１８の厚みの例は、１０〜２００μｍである。
【００２０】
集電体１６のニッケル箔が多孔質である場合には、正極活物質層１８とは別に、正極活物質が集電体内の細孔内を充填していてもよい。集電体１６がパンチングメタルの場合には、正極活物質層１８とは別に、正極活物質が貫通孔の中を充填していてもよい。
【００２１】
正極活物質層１８は、正極活物質の他に、金属コバルト、コバルト化合物、などの導電助剤；Ｙ２Ｏ３、ＷＯ３などの過充電添加剤；アクリル樹脂、カルボキシメチルセルロースなどのバインダ；を含むことができる。
【００２２】
負極活物質層２０は、負極活物質として水素吸蔵合金の粒子を含む。負極活物質層２０とは、集電体１６の主面上に設けられている部分を言い、集電体１６内に存在する負極活物質を含まない。
【００２３】
集電体１６と負極活物質層２０との厚みの比は特に限定されないが、１：１０〜５：６とすることができる。負極活物質層２０の厚みの例は、１０〜１５０μｍである。
【００２４】
集電体１６のニッケル箔が多孔質である場合には、負極活物質層２０とは別に、負極活物質が細孔内を充填していてもよい。集電体がパンチングメタルの場合には、負極活物質層２０とは別に、負極活物質は貫通孔の中を充填していてもよい。
【００２５】
負極活物質層２０は、負極活物質の他に、カーボンブラック、ケッチェンブラックなどの導電助剤；アクリル樹脂、カルボキシメチルセルロースなどのバインダを含むことができる。
【００２６】
正極活物質層１８と負極活物質層２０とが対向する面における単位面積あたりの負極容量をＮ、正極容量をＰとしたときに、Ｎ／Ｐは、１．２〜２とすることができる。
【００２７】
セパレータ１４は、互いに隣接するバイポーラ電極１２の間、正極終端電極３０とバイポーラ電極１２との間、及びバイポーラ電極１２と負極終端電極４０との間に配置されている。セパレータ１４は、例えば多孔膜又は不織布である。セパレータ１４は電解液を透過させ得る。セパレータ１４の材料としては、例えばポリエチレン、ポリプロピレン等のポリオレフィン、又はポリイミド等が挙げられる。セパレータ１４の一方の主面は正極活物質層１８と、他方の主面は負極活物質層２０と接触している。圧縮力付与機構７０により圧縮力を与えられた状態でのセパレータの厚みＴ１は５０〜８０μｍである。圧縮されない状態でのセパレータの厚みＴ０の例は６０〜１１０μｍである。本実施形態のニッケル水素電池は、ＳＯＣ（充電状態）が０〜１００％のいずれかにおいて、圧縮力下でセパレータの厚みＴ１が上記を満たす。
【００２８】
電解液としては、例えば水酸化カリウム水溶液等のアルカリ溶液が使用され得る。
【００２９】
正極終端電極３０は、複数のバイポーラ電極１２（バイポーラ電極群）のＺ軸方向における一方側の端部にセパレータ１４を介して配置される。正極終端電極３０は、ニッケル、ステンレススチール、Ｎｉメッキされた鋼板等からなる金属板である外側集電体３１と、外側集電体３１の一方の面３１ａに設けられた外側正極活物質層３３と、を有している。外側集電体３１は、Ｚ軸方向において集電体１６よりも厚い。外側正極活物質層３３は、バイポーラ電極１２における正極活物質層１８と同じ構成である。
【００３０】
負極終端電極４０は、複数のバイポーラ電極１２（バイポーラ電極群）のＺ軸方向における他方側の端部にセパレータ１４を介して配置される。負極終端電極４０は、ニッケル、ステンレススチール、Ｎｉメッキされた鋼板等からなる金属板である外側集電体４１と、外側集電体４１の一方の面４１ａに設けられた外側負極活物質層４３と、を有している。外側集電体４１は、Ｚ軸方向において集電体１６よりも厚い。外側負極活物質層４３は、バイポーラ電極１２における負極活物質層２０と同じ構成である。
【００３１】
正極端子部材３５は、正極終端電極３０と拘束体５０との間に配置され、正極終端電極３０における外側集電体３１に接触配置されている。正極端子部材３５は、接触部３７と、引出部３９と、を有している。接触部３７は、正極終端電極３０における外側集電体３１の他方の面３１ｂに、接触配置されている。引出部３９は、後段にて詳述するケース６５における貫通部６５ａに挿通され、ケース６５の外側に引き出される。
【００３２】
負極端子部材４５は、負極終端電極４０と拘束体５０との間に配置され、負極終端電極４０における外側集電体４１に接触配置されている。負極端子部材４５は、接触部４７と、引出部４９と、を有している。接触部４７は、負極終端電極４０における外側集電体４１の他方の面４１ｂに、接触配置されている。引出部４９は、後段にて詳述するケース６５における貫通部６５ａに挿通され、ケース６５の外側に引き出される。上述の引出部３９及び引出部４９は、ニッケル水素電池１０の充放電用の端子として機能する。
【００３３】
スペーサ６０は、隣接するバイポーラ電極１２の集電体１６同士の隙間に外殻を形成して、互いに隣接する集電体１６間に収容空間Ｓを形成する。スペーサ６０は、集電体１６の周縁１６ｃに沿って配置されており、枠体として形成されている。スペーサ６０の一辺の長さは、例えば、１０ｍｍ〜１，０００ｍｍとすることができる。スペーサ６０は、電解液（水酸化カリウム）に対する耐性を有するゴム系樹脂から形成されることができる。ゴム系樹脂の例には、ＥＰＤＭ（エチレン・プロピレン・ジエンゴム）及びフッ素ゴム等が含まれる。スペーサ６０の軸方向の両端はそれぞれ集電体の表面に接着されていることができる。
【００３４】
ケース６５は、筒状に形成された樹脂の筒状体であり、電極構造体２５の側面を取り囲んでこれを保持する。ケース６５内には電解液が充填される。ケース６５は、電解液（水酸化カリウム）に対する耐腐食性を有すると共にガス透過性が低い、絶縁性の樹脂から形成されている。ケース６５を形成する樹脂の例は、変性ＰＰＥ（変性ポリフェニレンエーテル）及びＰＰＳ（ポリフェニレンサルファイド）が含まれる。
【００３５】
圧縮力付与機構７０は、一対の拘束体５０，５０と、ボルトＢと、ナットＮとを備える。
【００３６】
一対の拘束体５０，５０は、電極構造体２５及びケース６５を、電極構造体２５の厚み方向（Ｚ方向）に挟持する。一対の拘束体５０，５０は、ＳＵＳ（ステンレス鋼）等の金属材料、及び、樹脂などにより形成されることができる。
【００３７】
一対の拘束体５０，５０は、Ｚ軸方向に延びるボルトＢを貫通するための貫通孔５０ａを有する。貫通孔５０ａは、Ｚ軸方向から見てケース６５の外側に配置される。ボルトＢは、一方の拘束体５０から他方の拘束体５０に向かって挿通される。ボルトＢの先端にはナットＮが螺合される。これにより、一対の拘束体５０，５０は、電極構造体２５及びケース６５に対して、Ｚ方向（電極構造体２５の厚み方向）への圧縮力を付与する。その結果、ケース６５が密閉される。また、電極構造体２５中のセパレータ１４が圧縮された状態に維持され、また、電極構造体２５の総厚みの増加が規制される。ボルトＢの貫通孔５０ａは、貫通孔内周及びボルト座面とその周面が絶縁処理されている。
【００３８】
電極構造体２５内のセパレータ１４は、細孔構造或いは繊維構造を有するので、柔らかい、すなわち、弾性を有する。したがって、セパレータ１４は、圧縮力付与機構７０の圧縮力により、圧縮されて厚みが薄くなることができる。例えば、ケース６５の軸方向長さを、圧縮力をかけない場合における電極構造体２５の厚みよりも短くすれば、圧縮力付与機構７０によりセパレータ１４を容易に圧縮できる。すなわち、圧縮力付与機構７０によるセパレータの圧縮の程度は、圧縮応力を印加しない状態の電極構造体２５の厚みと、ケース６５のＺ軸方向長さとの差を変更することにより、適宜調節できる。
【００３９】
ここで、厚み方向の圧縮応力を付与しない状態のセパレータ１４の厚みをＴ０とし、厚み方向の圧縮応力が付与された状態のセパレータ１４の厚みをＴ１とする。この時、圧縮力付与機構７０は、０＜１−（Ｔ１／Ｔ０）≦０．３５を満たすように、電極構造体２５に厚み方向に圧縮力を及ぼすことが好適である。１−（Ｔ１／Ｔ０）の下限は、０．１以上とすることが好適である。圧縮力下において、セパレータ１４の厚みはＳＯＣに応じて変化しうるが、ＳＯＣが０〜１００％のいずれかにおいて、上記関係を満たせば良い。
【００４０】
次に、一実施形態のニッケル水素電池１０の作用効果について説明する。本実施形態にかかるニッケル水素電池１０によれば、圧縮力付与機構７０が、電極構造体２５の厚み方向に圧縮力を印加するので、充放電過程で発生するガスの気泡により、セパレータ１４と正極活物質層１８間、及び、セパレータ１４と負極活物質層２０間にギャップが生成されることが抑制され、気泡の介在による抵抗の増大が抑制される。また、セパレータ１４が十分薄いので、充放電の抵抗を低くできる。さらに、本実施形態では圧縮力付与機構７０により使用時（充放電時）における電極構造体２５の総厚みの増加が規制されるが、各集電体１６にニッケル箔を使用し、その外に正極活物質層１８及び負極活物質層２０を設けているので、充電時に負極活物質層２０が膨張する際には正極活物質層１８が収縮でき、放電時に正極活物質層１８が膨張する際には負極活物質層２０が収縮できる。したがって、セパレータ１４が薄いにもかかわらず、充放電に伴うセパレータ１４の余計な圧縮を低下でき、満充電の近傍でのセパレータ１４の液量の減少による抵抗の増大も抑制できる。ここで、「満充電」とはＳＯＣでいうと８０〜１００％程度のことをいう。
【００４１】
また、圧縮力付与機構７０は、厚み方向の圧縮応力が無い状態のセパレータ１４の厚みをＴ０とし、圧縮力付与機構７０により厚みが規制された状態の前記セパレータの厚みをＴ１とした時に、０＜１−（Ｔ１／Ｔ０）≦０．３５を満たすように、電極構造体２５に圧縮力を付与する。したがって、セパレータの圧縮度合いの上限の設定により、セパレータが圧縮されすぎて抵抗が増大することも抑制される。
【００４２】
また、上記実施形態では、各集電体１６の一方面に正極活物質層１８が、他方面に負極活物質層２０を有するバイポーラ電極となっているため、セル間接続抵抗が低減できる効果がある。
【００４３】
以上、一実施形態について詳細に説明されたが、本発明は上記実施形態に限定されない。
【００４４】
例えば、上記実施形態では、圧縮力付与機構７０は、一対の拘束体５０，５０と、ボルトＢと、ナットＮとを備えるが、これ以外の形態の圧縮力付与機構を採用することも可能である。例えば、圧縮力付与機構として金属缶を採用し、電極構造体２５を当該金属缶内に収容して、金属缶の上下面から電極構造体に厚み方向に圧縮力を付与することができる。
【００４５】
また、バイポーラ電極１２に代えて、集電体１６の両面に正極活物質層１８を有する正極と、集電体の両面に負極活物質層２０を有する負極とを、セパレータ１４を介して交互に配置した電極構造体でも実施可能である。
【００４６】
また、電極構造体２５は、少なくとも、集電体（第一集電体）、正極活物質層、セパレータ、負極活物質層、集電体（第二集電体）をこの順に有していれば良く、電池セル（正極活物質層及び負極活物質層）の積層の数も特に限定されない。
【００４７】
さらに、電極構造体２５が、正極終端電極３０と、正極端子部材３５と、負極終端電極４０と、負極端子部材４５と、スペーサ６０を有していなくてもよい。例えば、セルの両端の集電・配線方法は適宜選択でき、また、スペーサ６０も特に必須でも無い。さらに、ケース６５の形態も種々の変形が可能である。
【００４８】
このようなニッケル水素電池１０は、例えばフォークリフト、ハイブリッド自動車、又は電気自動車等の車両に搭載されるニッケル水素二次電池として使用できる。
【実施例】
【００４９】
（実施例１）
正極用及び負極用集電体として、細孔構造を有さない無垢のニッケル箔を用いた。ニッケル箔の一方面に正極活物質層を設けた正極と、別のニッケル箔の一方面に負極活物質層を設けた負極とを作製した。
【００５０】
正極活物質層の配合重量比は、水酸化ニッケル粒子／金属コバルト粒子／Ｙ２Ｏ３粒子／アクリル系樹脂バインダ／カルボキシメチルセルロースにおいて、９１．３／５／１／２／０．７とした。正極活物質層の目付量は、２７．８ｍｇ／ｃｍ２とした。正極活物質層の密度は３．２ｇ／ｃｍ３であった。ニッケル箔の厚み、正極活物質層の厚み、集電体及び正極活物質層の合計厚みは、それぞれ、２０μｍ、８８μｍ、１０８μｍだった。
【００５１】
負極活物質層の配合重量比は、Ａ２Ｂ７型水素吸蔵合金粒子／アクリル系バインダ／カルボキシメチルセルロースにおいて、９７．３／２／０．７とした。負極活物質層の目付量は２８．８ｍｇ／ｃｍ２、負極活物質層の密度は５．３ｇ／ｃｍ３、ニッケル箔の厚み、負極活物質層の厚み、集電体及び負極活物質層の合計厚みはそれぞれ、１０μｍ、５８μｍ、６８μｍだった。
【００５２】
正極活物質層と負極活物質層とが対向する面における単位面積あたりの負極容量をＮ、正極容量をＰとしたときに、Ｎ／Ｐは１．４となる。
【００５３】
圧縮応力が無い状態での厚みが９０μｍのセパレータ（空隙率５３％）を間に介して、正極と負極とを積層して電極構造体を得た。ケース内に電極構造体を入れ、さらに、電解液として５．５ＭのＫＯＨ＋０．５ＭのＮａＯＨ＋０．５ＭのＬｉＯＨを供給し、その後、図１の様な圧縮力付与機構で厚み方向に電極構造体を挟んで、ニッケル水素電池を得た。
【００５４】
（比較例１）
正極用の集電体として多孔質ニッケル箔を使用し、集電体内の空孔に正極活物質を保持させ、集電体上（外）に正極活物質層を設けない以外は、実施例１と同様とした。多孔質ニッケル箔の厚みは８７μｍとした。
【００５５】
（比較例２）
正極用の集電体として多孔質ニッケル箔を使用し、集電体内の空孔に正極活物質を保持させ、集電体上（外）に正極活物質を設けない点、及び、圧縮力が無い状態でのセパレータの厚みが２００μｍであった以外は、実施例１と同様とした。多孔質ニッケル箔の厚みは８７μｍとした。
【００５６】
（ＳＯＣ＝１００％近傍での放電抵抗評価）
ニッケル水素電池をＳＯＣ＝１００％まで充電した後、１０秒間、１０Ｃのレートで放電させた。この１０秒間の電圧低下量を、１０Ｃの電流値で割ることにより、放電抵抗を算出した。
【００５７】
（ＳＯＣ＝０％及びＳＯＣ＝１００％の電極構造体の各層の厚みの評価）
ＳＯＣ＝０％、及び、ＳＯＣ＝１００％でそれぞれ、電池を分解して、正極、負極の厚みを求め、さらに、電極構造体の総厚みから計算によりそれぞれの状態でのセパレータの厚みを求めた。セパレータ空隙率は、圧縮率から計算した。結果を表１に示す。
【００５８】
【表１】
2020064702.tif 000003
実施例１では、比較例１に比べて、ＳＯＣ＝１００％付近での空隙率の低減が殆ど見られず、ＳＯＣ＝１００％付近での抵抗の低下が抑制されることが確認された。比較例１では、ＳＯＣ＝１００％付近でセパレータが大きく圧縮されて空隙率が低下したためか、ＳＯＣ＝１００％付近での抵抗が高かった。比較例２では、セパレータが相対的に厚いためにＳＯＣ＝１００％付近でのセパレータの圧縮による空隙率の低下はあまり大きくないが、そもそもセパレータが厚いためにＳＯＣ＝１００％付近での抵抗は高かった。
【符号の説明】
【００５９】
１０…ニッケル水素電池、１２…バイポーラ電極、１４…セパレータ、１６…集電体、１６ａ…集電体の一方の面、１６ｂ…集電体の他方の面、１８…正極活物質層、２０…負極活物質層、２５…電極構造体、３０…正極終端電極、４０…負極終端電極、５０…拘束体、６０…スペーサ、６５…ケース、７０…圧縮力付与機構。
【図１】
2020064702.tif 000004